УСТРОЙСТВО ДЛЯ ПОДАЧИ ГАЗООБРАЗНОГО ФЛЮСА ПРИ ПАЙКЕ

Полезная модель относится к сварочному производству и может использоваться для подачи газообразного флюса при пайке крупногабаритных деталей.
Известно устройство для подачи газообразного флюса при пайке, содержащее контейнер с крышкой, подставку для размещения деталей, патрубок для подвода газообразной смеси и патрубок для удаления отработанной смеси (Р.Е.Есенберлин, Пайка и термическая обработка деталей в газовой среде и вакууме. Л., Машиностроение, 1972, с.80, рис. 42).
Известное техническое решение нельзя использовать для пайки крупногабаритных деталей.
Наиболее близким по технической сущности является устройство для подачи газообразного флюса при пайке, содержащее наружный контейнер с крышкой, внутренний контейнер с крышкой и емкостью для флюса, подставку для размещения деталей, патрубок для подвода защитного газа и патрубок для удаления отработанной смеси (а.с. СССР №129469, B 23 K 1/00, 1959).
Известное техническое решение нельзя использовать для пайки крупногабаритных деталей.
Задачей является пайка крупногабаритных деталей.
Устройство содержит наружный контейнер 1 с крышкой 2, внутренний контейнер 3 с крышкой 4 и емкостью 5 для флюса, подставку 6 для размещения деталей, патрубок 7 для подвода защитного газа и патрубок 8 для удаления отработанной смеси. Внутри контейнера 1 расположен экраном 9 с дроссельной решеткой 10. Подставка 6 для размещения деталей расположена снаружи внутреннего контейнера 3, который имеет отверстия 11.
Устройство работает следующим образом.
Крупногабаритную деталь 12 устанавливают на подставку 6. Ёмкость 5 заполняют флюсом, закрывают крышку 4. Устанавливают экран 9 и закрывают крышку 2. Устройство готово к работе. При нагреве флюс разлагается, переходит в газообразное состояние, смешивается во внутреннем контейнере 3 с защитным газом, который подается через патрубок 7, и через отверстия 11 газообразная смесь поступает к месту пайки крупногабаритной детали 12 и сотового наполнителя 13. Отработанная газообразная смесь удаляется через патрубок 8.
Пример конкретного исполнения.
Сотовый наполнитель из сплава ХН78Т припаивают к фланцу из сплава ЭП718-ИД. Производилась пайка припоем ВПр11-40Н по режиму: нагрев до 1070°С, выдержка 3-5 минут, расход аргона 6-9 л/мин, количество флюса KBF4 - 8-10 г.